4 - L 비이 커 에서 , 61 . 73 g 의 Na 2 CO 3 , 80 g 의 NaCl 및 1 . 52 kg 의 탈 이온 수 를 혼합 하 여 용해 시켰 다 . 별개 의 4 - L 비이 커 에서 , 700 g 의 비스 - 3 - 아미노 프로필 - 폴 리디 메틸 실록 산 ( 신 - 에 쯔 , MW 대략 4500 ) 을 1000 g 의 헥산 중 에 용해 시켰 다 . 4 - L 반응기 에 는 터빈 젓개 가 있 는 오버헤드 교반기 및 미세 - 흐름 제어기 가 있 는 250 ㎖ 첨가 깔때기 를 설치 하 였 다 . 그 후 두 용액 을 반응기 에 넣 고 , 15 분 동안 강한 교반 으로 혼합 하 여 에 멀 젼 을 제조 하 였 다 . 36 . 6 g 의 아크릴 로 일 클로라이드 를 100 ㎖ 의 헥산 에 용해 시키 고 , 첨가 깔때기 에 넣 었 다 . 강한 교반 하 에서 1 시간 에 걸쳐 아크릴 로 일 클로라이드 용액 을 에 멀 젼 에 적가 하 였 다 . 첨가 완결 시 까지 에 멀 젼 을 30 분 동안 교반 한 후 , 교반 을 멈추 고 상 들 이 분리 되 도록 밤새 정치 시켰 다 . 수 성상 을 따라 내 고 , 유기상 을 물 중 에 용해 된 2 . 5 ％ NaCl 의 혼합물 2 . 0 kg 로 2 회 세정 하 였 다 . 그 후 유기상 을 황산마그네슘 상 에서 건조 시키 고 , 1 . 0 ㎛ 까지 배제 되 도록 여과 하 고 회전 증발기 상 에서 농축 시켰 다 . 생성 된 오일 을 , 일정 한 중량 에 도달 할 때 까지 고진공 건조로 추가 정제 하 였 다 . 생성 된 생성물 을 적정 하 여 분석 한 결과 0 . 435 mEq / g 의 C = C 이중 결합 이 나타났 다 .